(57)【特許請求の範囲】
【請求項１】
脂肪族、脂環式、芳香脂肪族および／または芳香族ジイソシアネート並びに統計平均で５〜３５個のエチレンオキシド単位を有する一価ポリアルキレンオキシドポリエーテルアルコールに基づいており、
ａ）平均イソシアネート官能価少なくとも２.０、
ｂ）イソシアネート基含有量（ＮＣＯ、分子量＝４２として計算）５.０〜２５.０質量％、および
ｃ）ポリエーテル鎖中に結合しているエチレンオキシド単位含有量（Ｃ2Ｈ4Ｏ、分子量＝４４として計算）２〜５０質量％
を有し、それによりポリエーテル鎖が、統計平均で５〜３５個のエチレンオキシド単位を有する水分散性ポリイソシアネート混合物であって、
ポリエーテル鎖が、各場合に２０〜５９ｍｏｌ％の割合でアロファネート基を介して、少なくとも２つのジイソシアネートからそれぞれ合成された２つのポリイソシアネート分子と結合していることを特徴とする水分散性ポリイソシアネート混合物。
【請求項２】
脂肪族および／または脂環式ジイソシアネート並びに統計平均で７〜３０個のエチレンオキシド単位を有する一価ポリアルキレンオキシドポリエーテルアルコールに基づいており、
ａ）平均イソシアネート官能価２.２〜９.９、
ｂ）イソシアネート基含有量（ＮＣＯ、分子量＝４２として計算）６.０〜２３.０質量％、および
ｃ）ポリエーテル鎖中に結合しているエチレンオキシド単位含有量（Ｃ2Ｈ4Ｏ、分子量＝４４として計算）５〜４０質量％
を有し、それによりポリエーテル鎖が、統計平均で７〜３０個のエチレンオキシド単位を有する水分散性ポリイソシアネート混合物であって、
ポリエーテル鎖が、各場合に２０〜５９ｍｏｌ％の割合でアロファネート基を介して、少なくとも２つのジイソシアネートからそれぞれ合成された２つのポリイソシアネート分子と結合していることを特徴とする水分散性ポリイソシアネート混合物。
【発明の詳細な説明】
【０００１】
（技術分野）
本発明は、ポリエーテル変性した水分散性ポリイソシアネート混合物、その製造方法およびポリウレタンプラスチックの製造における初期成分として、特にイソシアネート基と反応できる基を有する水溶性または水分散性ラッカー結合剤または結合剤成分のための架橋剤としての使用に関する。
【０００２】
（背景技術）
増加する環境認識の背景に対して水分散性ポリイソシアネートは、近年様々な分野の用途において重要性を増している。
水分散性ポリイソシアネートは、現在、水希釈性二成分ポリウレタン（２Ｃ ＰＵＲ）ラッカーのための架橋成分として特別な役割を果たす。水性ポリオール分散液と組合せてそれらは、室温で既に硬化して、耐溶媒性および耐薬品性または耐機械的荷重容量に関して通常のラッカーに対し劣らないような高品質塗膜を形成する、無溶剤ラッカー系を形成することができる（例えば EP-A-0 358 979、EP-A-0 469 389、EP-A-0 496 210、EP-A-0 542 105、EP-A-0 543 228、EP-A-0 562 282、EP-A-0 562 436、EP-A-0 583 728、DE-A-4 129 951、DE-A-4 226 242、DE-A-4 226 243 または DE-A-4 226 270 参照）。
【０００３】
さらに、水分散性ポリイソシアネート製品は、水性分散液接着剤のための添加剤としても重要である。それらを用いて、例えば異なる物質の接着結合の耐熱性および耐水性をかなり向上させることが可能である（例えば EP-A-0 061 628 および EP-A-0 206 059 参照）。
さらに分散性ポリイソシアネートは、織物の仕上げ（EP-A-0 560 161 または WO 95/30045）において、または織物用ホルムアルデヒド無含有印刷インキ（EP-A-0 571 867 または DE-A-19 533 218）において、水性分散液のための架橋成分として使用され、例えばさらに、紙の湿潤強化（EP-A-0 564 912、EP-A-0 582 166、EP-A-0 707 113、WO 96/20309 および WO 97/04169）のための助剤としても適当である。
【０００４】
実際、親水性にするためにポリエーテルにより変性した非イオン性ポリイソシアネートは、これら分野の用途にますます受け入れられている。そのような水分散性ポリイソシアネートの製造は、多くの刊行物に記載されている。
DE-A-2 415 435 の教示によれば、有機、特に芳香族ポリイソシアネートおよび少なくとも５個のエチレンオキシド単位を有するポリエチレングリコールモノアルキルエーテルから形成されるウレタンは、例えば、GB-A-1 444 933 および DE-A-2 908 844 により芳香族ポリイソシアネートの安定水性エマルションの製造を可能にする界面活性物質を構成する。
【０００５】
アルキレンオキシドポリエーテルを用いる転化の結果として、親水性にするために変性した芳香族ポリイソシアネートも、EP-A-0 061 628 および EP-A-0 095 594 から知られている。水性エマルションの形態でこれらの生成物は、特に接着剤の分野で使用される。
(シクロ)脂肪族ポリイソシアネートの水分散性製品は、EP-A-0 206 059 の主題である。乳化剤としてそれらは、ポリイソシアネートから、少なくとも１０個のエチレンオキシド単位を有する少なくとも１つのポリエーテル鎖からなる一価または多価ポリアルキレンオキシドアルコールを用いて形成される転化生成物を含有し、水性接着剤のための添加剤のように働く。
【０００６】
EP-0 516 277 は、第３級結合イソシアネート基を有する特別なポリイソシアネートの一価ポリアルキレンオキシドポリエーテルを用いる転化による親水化、および水性塗料剤のための架橋成分としてのこれら生成物の使用を記載する。
高品質耐光堅牢性ラッカー用途のため、特に EP-A-0 540 985 および US-A-5,200,489 に記載され、脂肪族および／または脂環式ラッカーポリイソシアネートと、統計平均で１０エチレンオキシド単位未満を有する短鎖ポリエチレンオキシドポリエーテルアルコールとのウレタン化により得ることができるポリイソシアネート混合物は、その価値を証明する。
【０００７】
EP-A-0 645 410 および EP-A-0 680 983 から、２,４(６)-ジイソシアナトトルエン（ＴＤＩ）またはＴＤＩと１,６-ジイソシアナトヘキサン（ＨＤＩ）との混合物をベースとする木材および家具のための水性ラッカー用架橋剤として知られている水分散性ポリイソシアネートも、親水性要素として、ポリイソシアネートおよび単官能性ポリエチレンオキシドポリエーテルアルコールから形成されるウレタンを含有する。
ポリエーテルウレタンを含有するこれら純粋非イオン性親水化ポリイソシアネートに加えて、それらの乳化性を向上させるためまたは特別な効果を達成するためにさらに、イオン性基、例えばスルホネート基（例えば EP-A-0 703 255 参照）またはアミノまたはアンモニウム基（例えば EP-A-0 582 166 および EP-A-0 707 113 参照）も有するポリエーテル変性水分散性ポリイソシアネートも記載されている。そのようなイオン性／非イオン性変性ポリイソシアネートは、たいてい、ラッカー用途のためにあまり適当ではない。それらは、好ましくは、環境的に優しい織物の仕上げにおけるまたは紙の湿潤強化剤としての用途を提供する。
【０００８】
極端に広い範囲の用途に対する幅広い市場引受けに関わらず、技術水準のポリエーテルウレタンを用いて変性された水分散性ポリイソシアネートは、多くの基本的欠点を有する。
即ち、高分子量ポリエーテルアルコールを使用して製造した水分散性ポリイソシアネートは、例えば平均分子量約７００から出発する純粋ポリエチレンオキシドポリエーテルの場合、非常に高い最大粘度を分散中に克服するために、たいていかなりの剪断力（例えば高速攪拌機）を適用することによってのみ、水性媒体中で均一に作用し得る。さらにそのような生成物は、特に沈降に対して安定な特に微細粒子分散液を得るために要求されるような高い乳化剤含有量の場合、しばしば結晶化する傾向を有する。
【０００９】
他方、より短いポリエーテル鎖を使用することにより、安定分散液を形成するために手動で非常に容易に水に攪拌することができ、高度の親水化、即ち高含有量のエチレンオキシド単位を用いる場合でさえ結晶化の傾向を示さない、水分散性ポリイソシアネートを得ることができる。しかしながら、変性のために用いるポリアルキレンオキシドポリエーテルの比較的低い分子量の故に、親水化度の上昇に伴い、イソシアネート基含有量および平均イソシアネート官能価の両方は絶えず減少する。しかしながら実際上、大半の上記分野の用途のため、例えばラッカーおよび塗料用架橋剤成分として、特に微細粒子の形態で乳化され、高いＮＣＯ含有量およびできる限り高い官能価を有する高親水化ポリイソシアネートが、まさに望まれているものである。
【００１０】
DE-A-19 822 891 は初めて、上記欠点を負わない水分散性ポリイソシアネート混合物の製造方法を記載する。この場合、少なくとも２つのジイソシアネート分子からなる低モノマーポリイソシアネートを、単官能性ポリエチレンオキシドポリエーテルアルコールを用いてアロファネート化条件下で、ＮＣＯ／ＯＨ反応により最初に形成したウレタン基の少なくとも６０ｍｏｌ％、好ましくは少なくとも８０ｍｏｌ％、特に好ましい方法では少なくとも９０ｍｏｌ％を反応させ続けてアロファネート基を形成するように転化させる。少なくとも６０％のアロファネート化度を有する合成ポリイソシアネート混合物は、ポリエーテルアルコールを使用して製造したポリエーテル鎖がウレタン結合を介してポリイソシアネートに結合している類似構造の水分散性ポリイソシアネートよりも、明らかに低い親水化度でさえ、かなり容易におよびより微細な粒子形態で水性系に攪拌させることができる。以前から既知の、ポリエーテル鎖を有し、同じまたはより良好な水分散性を持つポリイソシアネート混合物と比べて、それらはより高いイソシアネート基含有量およびより高い官能価により区別される。
【００１１】
（発明の開示）
ここで見出されたように、同様にアロファネート化条件下で少なくとも２つのジイソシアネート分子からなる低モノマーポリイソシアネートおよび単官能性ポリエチレンオキシドポリエーテルアルコールから製造されたポリイソシアネート混合物は、DE-A-19 822 891 に記載されているポリエーテルアロファネートと比べて、アロファネート化反応をアロファネート化度６０％が得られる前に終了させた場合、なお一層明らかに向上した水分散性を示す。このようにして、なお一層向上した分散性に加えて、同時により高いＮＣＯ含有量の利点を示し、あらゆる上記分野用途の親水性ポリイソシアネートにおいて、特にポリウレタンプラスチックを製造するための初期成分として、とりわけ水性結合剤または結合剤成分のための塗料系における架橋剤として使用するために適当な、水分散性ポリイソシアネート混合物を製造することができる。
【００１２】
アロファネート基含有ポリイソシアネートの製造を主題として有するいくつかの刊行物、例えば EP-A-0 000 194、EP-A-0 303 150、EP-A-0 682 012、US-A-5,380,792 または US-A-5,086,175 において、通常のポリエーテルアルコールがまた、そのような生成物の製造のために可能なアルコール性初期化合物として挙げられており、これらに加えて EP-A-0 000 194、EP-A-0 303 150 および EP-A-0 682 012 における適当な初期イソシアネートの長いリストの中で、官能価＞２を有するポリイソシアネート、例えばＨＤＩまたは１-イソシアナト-３,３,５-トリメチル-５-イソシアナトメチルシクロヘキサン（ＩＰＤＩ）の三量化生成物も、全てを包括する方法において述べられている。しかしながら、アロファネート化度２０〜５９％のアロファネート化条件下で製造される低モノマーポリイソシアネートと単官能性ポリエチレンオキシドポリエーテルアルコールとの転化生成物が、ウレタン化による技術水準の既知の方法に従いまたは DE-A-19 822 891 に記載されている方法に従い製造された同一グロス組成を有するポリイソシアネート混合物よりも、かなり容易に、および安定エマルションを形成するためのより微細な粒子の形態で水に攪拌させることができるという具体的指摘を、当業者はあらゆる上記刊行物から全く集めることができない。
【００１３】
本発明は、脂肪族、脂環式、芳香脂肪族および／または芳香族ジイソシアネート並びに統計平均で５〜３５個のエチレンオキシド単位を有する一価ポリアルキレンオキシドポリエーテルアルコールに基づいており、
ａ）平均イソシアネート官能価少なくとも２.０、
ｂ）イソシアネート基含有量（ＮＣＯ、分子量＝４２として計算）５.０〜２５.０質量％、および
ｃ）ポリエーテル鎖中に結合しているエチレンオキシド単位含有量（Ｃ2Ｈ4Ｏ、分子量＝４４として計算）２〜５０質量％
を有し、それによりポリエーテル鎖が、統計平均で５〜３５個のエチレンオキシド単位を有する水分散性ポリイソシアネート混合物を提供し、該混合物は、ポリエーテル鎖が、各場合に２０〜５９ｍｏｌ％の割合でアロファネート基を介して、少なくとも２つのジイソシアネートからそれぞれ合成された２つのポリイソシアネート分子と結合していることを特徴とする。
【００１４】
本発明はまた、この水分散性ポリイソシアネート混合物の製造方法を提供し、該方法は、ＮＣＯ／ＯＨ当量比６：１〜４００：１を維持し、ＮＣＯ／ＯＨ反応により最初に形成したウレタン基の２０〜５９％を反応させ続けてアロファネート基を形成させるようにして、それにより他の点において、下記初期化合物の種類および量比を、得られる転化生成物が上記ａ）〜ｃ）で述べた条件に一致するように選択して、
Ａ）（平均）ＮＣＯ官能価２.０〜５.０、脂肪族的、脂環式的、芳香脂肪族的および／または芳香族的に結合しているイソシアネート基の含有量（ＮＣＯ、分子量＝４２として計算）８.０〜２７.０質量％およびモノマージイソシアネート含有量１質量％未満を有するポリイソシアネート成分、および
Ｂ）統計平均で５〜３５個のエチレンオキシド単位を有する一価ポリアルキレンオキシドポリエーテルアルコール
を相互に反応させることを特徴とする。
【００１５】
本発明はまた、ポリウレタンプラスチックの製造における初期成分としてのこのポリイソシアネート混合物の使用を提供する。
最後に本発明は、水溶性または水分散性ラッカー結合剤またはラッカー結合剤成分のための架橋剤としての、該結合剤または結合剤成分をベースとする水性塗料剤を使用することによる塗料の製造におけるこのポリイソシアネート混合物の使用も提供する。
【００１６】
（発明を実施するための形態）
本発明の方法に用いられる成分Ａ）は、（平均）ＮＣＯ官能価２.０〜５.０、好ましくは２.３〜４.５、イソシアネート基含量８.０〜２７.０質量％、好ましくは１４.０〜２４.０質量％、およびモノマージイソシアネート含有量１質量％未満、好ましくは０.５質量％未満を有する。成分Ａ）は、脂肪族的、脂環式的、芳香脂肪族的および／または芳香族的に結合しているイソシアネート基を有する少なくとも１つの有機ポリイソシアネートからなる。
【００１７】
成分Ａ）のポリイソシアネートおよびポリイソシアネート混合物の場合、それは、例えば J. Prakt. Chem. 336（1994年）第185〜200頁、DE-A-1 670 666、DE-A-1 954 093、DE-A-2 414 413、DE-A-2 452 532、DE-A-2 641 380、DE-A-3 700 209、DE-A-3 900 053 および DE-A-3 928 503 または EP-A-0 336 205、EP-A-0 339 396 および EP-A-0 798 299 に例として記載されているような、少なくとも２つのジイソシアネートから合成され、単純脂肪族、脂環式、芳香脂肪族および／または芳香族ジイソシアネートの変性により製造されたウレトジオン、イソシアヌレート、アロファネート、ビウレット、イミノオキサジアジンジオンおよび／またはオキサジアジントリオン構造を有する任意のポリイソシアネートの問題である。
【００１８】
そのようなポリイソシアネートを製造するために適当なジイソシアネートは、ホスゲン化により、またはホスゲンフリー法に従って、例えばウレタンの熱開裂により入手でき、分子量範囲１４０〜４００で、脂肪族的、脂環式的、芳香脂肪族的および／または芳香族的に結合しているイソシアネート基を有する任意のジイソシアネートであり、例えば、１,４-ジイソシアナトブタン、１,６-ジイソシアナトヘキサン（ＨＤＩ）、２-メチル-１,５-ジイソシアナトペンタン、１,５-ジイソシアナト-２,２-ジメチルペンタン、２,２,４-または２,４,４-トリメチル-１,６-ジイソシアナトヘキサン、１,１０-ジイソシアナトデカン、１,３-および１,４-ジイソシアナトシクロヘキサン、１,３-および１,４-ビス-(イソシアナトメチル)-シクロヘキサン、１-イソシアナト-３,３,５-トリメチル-５-イソシアナトメチルシクロヘキサン（イソホロンジイソシアネート、ＩＰＤＩ）、４,４'-ジイソシアナトジシクロへキシルメタン、１-イソシアナト-１-メチル-４(３)-イソシアナトメチルシクロヘキサン、ビス-(イソシアナトメチル)-ノルボルナン、１,３-および１,４-ビス-(２-イソシアナト-プロプ-２-イル)-ベンゼン（ＴＭＸＤＩ）、２,４-および２,６-ジイソシアナトトルエン（ＴＤＩ）、２,４'-および４,４'-ジイソシアナトジフェニルメタン、１,５-ジイソシアナトナフタレンまたはこれらジイソシアネートの任意混合物である。
【００１９】
初期成分Ａ）の場合、それは、好ましくは、もっぱら脂肪族的および／または脂環式的に結合しているイソシアネート基を有する上記種類のポリイソシアネートまたはポリイソシアネート混合物の問題である。
特に好ましい初期成分Ａ）は、ＨＤＩ,ＩＰＤＩおよび／または４,４'-ジイソシアナトジシクロヘキシルメタンを基礎とするイソシアヌレート構造を有するポリイソシアネートまたはポリイソシアネート混合物である。
【００２０】
成分Ｂ）の場合、それは、１分子につき統計平均で５〜３５個、好ましくは７〜３０個のエチレンオキシド単位を有する一価ポリアルキレンオキシドポリエーテルアルコールの問題であり、それは例えば、適当な出発分子のアルコキシル化によるような既知の方法（例えば、Ullmanns Encyclopaedie der technischen Chemie, 第4版, 第19巻, Verlag Chemie, Weinheim, 第31〜38頁参照）で入手できる。
【００２１】
本発明の方法に使用されるポリエーテルアルコールＢ）を製造するために適当な出発分子として、ここで例えば以下のものを挙げることができる：飽和モノアルコール、例えばメタノール、エタノール、ｎ-プロパノール、イソプロパノール、ｎ-ブタノール、イソブタノール、sec-ブタノール、異性体のペンタノール、ヘキサノール、オクタノールおよびノナノール、ｎ-デカノール、ｎ-ドデカノール、ｎ-テトラデカノール、ｎ-ヘキサデカノール、ｎ-オクタデカノール、シクロヘキサノール、異性体のメチルシクロヘキサノール若しくはヒドロキシメチルシクロヘキサン、３-エチル-３-ヒドロキシメチルオキセタンまたはテトラヒドロフルフリルアルコール、不飽和アルコール、例えばアリルアルコール、１,１-ジメチルアリルアルコールまたはオレイルアルコール、芳香族アルコール、例えばフェノール、異性体のクレゾールまたはメトキシフェノール、芳香脂肪族アルコール、例えばベンジルアルコール、アニシルアルコールまたはシンナミルアルコール、第２級モノアミン、例えばジメチルアミン、ジエチルアミン、ジプロピルアミン、ジイソプロピルアミン、ジブチルアミン、ジイソブチルアミン、ビス-(２-エチルへキシル)-アミン、Ｎ-メチルおよびＮ-エチルシクロへキシルアミンまたはジシクロへキシルアミン、並びに複素環第２級アミン、例えばモルホリン、ピロリジン、ピペリジンまたは１Ｈ-ピラゾール。
【００２２】
好ましい出発分子は、４個までの炭素原子を有する飽和モノアルコールである。特に好ましい方法では、出発分子としてメタノールを使用する。
アルコキシル化反応のために適当なアルキレンオキシドは、特に、エチレンオキシドおよびプロピレンオキシドであり、これらを、任意の順番または混合物でアルコキシル化反応中に用いることができる。
【００２３】
ポリアルキレンオキシドポリエーテルＢ）の場合、それは、純粋なポリエチレンオキシドポリエーテルアルコール、またはアルキレンオキシド単位が少なくとも３０ｍｏｌ％、好ましくは少なくとも４０ｍｏｌ％の割合でエチレンオキシド単位からなる混合ポリアルキレンオキシドポリエーテルアルコールのいずれかの問題である。
本発明の方法のために好ましい初期成分Ｂ）は、統計平均で７〜３０個、特に好ましい方法では７〜２５個のエチレンオキシド単位を有する純粋ポリエチレングリコールモノブチルエーテルアルコールである。
【００２４】
任意にしかしあまり好ましくない方法であるが、上記ポリエーテルアルコールＢ）に加えて本発明の方法において、付随量で、アニオンまたはカチオン基、例えばカルボキシレート、スルホネートまたはアンモニウム基を有し、イソシアネートと反応するさらなる化合物を親水性構造成分として同時使用することができる。
【００２５】
本発明の方法を実行するために、温度４０〜１８０℃、好ましくは５０〜１５０℃で、ＮＣＯ／ＯＨ当量比６：１〜４００：１、好ましくは８：１〜１４０：１を維持して、ＮＣＯ反応により最初に形成したウレタン基の２０〜５９ｍｏｌ％、好ましくは２５〜５９ｍｏｌ％、特に好ましい方法では３０〜５９ｍｏｌ％を反応させ続けてアロファネート基を形成するように、初期成分Ａ）およびＢ）を相互に反応させる。
【００２６】
アロファネート化反応を促進させるため、本発明の方法において適当な触媒を、任意に同時使用することができる。これに関してそれは、通常の既知アロファネート化触媒、例えば金属カルボキシレート、金属キレートまたは GB-A-0 994 890 に記載されている種類の第３級アミン、US-A-3,769,318 に記載されている種類のアルキル化剤または EP-A-0 000 194 に例として記載されているような強酸の問題である。
【００２７】
適当なアロファネート化触媒は、特に亜鉛化合物であり、例えばステアリン酸亜鉛(II)、ｎ-オクタン酸亜鉛(II)、２-エチル-１-ヘキサン酸亜鉛(II)、ナフテン酸亜鉛(II)若しくはアセチルアセトナト亜鉛(II)、スズ化合物、例えばｎ-オクタン酸スズ(II)、２-エチル-１-ヘキサン酸スズ(II)、ラウリン酸スズ(II)、ジブチルスズオキシド、ジブチルスズジクロリド、ジブチルスズジアセテート、ジブチルスズジラウレート、ジブチルスズジマレエート若しくはジオクチルスズジアセテート、アルミニウムトリ(エチルアセトアセテート)、塩化鉄(III)、オクタン酸カリウム、マンガン化合物、コバルト化合物またはニッケル化合物、並びに強酸、例えばトリフルオロ酢酸、硫酸、塩化水素、臭化水素、リン酸、過塩素酸、またはこれら触媒の任意混合物である。
【００２８】
あまり好ましくはないが、本発明の方法のために適当な触媒はまた、アロファネート化反応に加えて、イソシアヌレート構造を形成しやすいイソシアネート基の三量化を触媒する化合物である。そのような触媒は、例えば EP-A-0 649 866、第4頁第7行〜第5頁第15行に記載されている。
本発明の方法のために好ましい触媒は、上記種類の亜鉛化合物である。特に好ましくは、ｎ-オクタン酸亜鉛(II)、２-エチル-１-ヘキサン酸亜鉛(II)および／またはステアリン酸亜鉛(II)を使用する。
これらの触媒は、反応相手の全質量に対して０.００１〜５質量％、好ましくは０.００５〜１質量％の量で本発明の方法において作用する。
【００２９】
反応混合物への触媒の添加は、任意の方法により行うことができる。従って例えば、任意に同時使用される触媒を、ポリイソシアネート成分Ａ）および／またはポリエーテル成分Ｂ）に、実際の転化開始前に混合することができる。同様に、ウレタン化反応中のあらゆる時、または二段階反応手順の意味ではウレタン化反応後にも、即ちイソシアネートおよびヒドロキシル基の完全な転化に理論的に一致するＮＣＯ含有量が得られた場合に、触媒を反応混合物に添加することができる。
【００３０】
本発明の方法において転化の進行を、例えばＮＣＯ含有量の滴定により追跡することができる。求めるＮＣＯ含有量が得られた後、好ましくは反応混合物のアロファネート化度、即ち、ポリエーテルアルコールおよびポリイソシアネートから形成され、アロファネート基に転化されたウレタン基の割合（ＮＣＯ含有量から計算することができる）が、２５〜５９％、特に好ましい方法では３０〜５９％に達した場合、反応を終了させる。単なる熱反応制御の場合、これを、例えば反応混合物を室温に冷却することにより行うことができる。しかし上記種類のアロファネート化触媒の好ましい同時使用の場合において転化は一般的に、適当な触媒毒、例えばベンゾイルクロリドまたはイソフタロイルジクロリドのような酸塩化物を添加することにより停止させる。
【００３１】
他の点において本発明の中で、初期成分の種類および上記数字の範囲内にある量比を、得られるポリイソシアネート混合物が、上のａ）〜ｃ）で記載した数字に一致し、それによりａ）平均ＮＣＯ官能価が、好ましくは２.２〜９.０、特に好ましい方法では２.５〜５.４に達し、ｂ）ＮＣＯ含有量が、好ましくは６.０〜２３.０質量％、特に好ましい方法では８.５〜２２.０質量％に達し、ｃ）ポリエーテル鎖中に結合しているエチレンオキシド単位含有量が、好ましくは５〜４０質量％、特に好ましい方法では７〜２５質量％に達するように選択する。
【００３２】
本発明による方法の生成物のＮＣＯ官能価に関して述べた数字は、以下の式：
【数１】
0004695320.tif 000002
〔式中、ｘは、本発明の方法においてアロファネート基に転化されたウレタン基の割合を表す。〕
に従い、初期成分の種類および官能価から計算することにより決定することができる値に関係づけられる。初期ポリイソシアネートＡ）の官能価ｆNCOを、ＮＣＯ含有量および、例えばゲル浸透クロマトグラフィー（ＧＰＣ）または蒸気圧浸透により測定される分子量から計算することができる。
【００３３】
本発明の方法を、任意に、イソシアネート基に対して不活性である適当な溶媒中で行うことができる。適当な溶媒は、例えば知られている通常のラッカー溶媒であり、例えばエチルアセテート、ブチルアセテート、エチレングリコールモノメチルエーテルアセテート若しくはエチレングリコールエチルエーテルアセテート、１-メトキシプロピル-２-アセテート、３-メトキシ-ｎ-ブチルアセテート、アセトン、２-ブタノン、４-メチル-２-ペンタノン、シクロヘキサノン、トルエン、キシレン、クロロベンゼン、ホワイトスピリット、高置換芳香族化合物、例えば SolventNaphtha(商標)、Solvesso(商標)、Shellsol(商標)、Isopar(商標)、Nappar(商標) および Diasol(商標) の名称で市場にあるもの、炭酸エステル、例えばジメチルカルボネート、ジエチルカルボネート、１,２-エチレンカルボネートおよび１,２-プロピレンカルボネート、ラクトン、例えばβ-プロピオラクトン、γ-ブチロラクトン、ε-カプロラクトンおよびε-メチルカプロラクトン、またプロピレングリコールジアセテート、ジエチレングリコールジメチルエーテル、ジプロピレングリコールジメチルエーテル、ジエチレングリコールエチルエーテルアセテートおよびジエチレングリコールブチルエーテルアセテート、Ｎ-メチルピロリドンおよびＮ-メチルカプロラクタムのような溶媒、またはこれら溶媒の任意混合物である。
【００３４】
本発明による方法の生成物は、上記組成を有する透明で実際上無色のポリイソシアネート混合物を構成し、それは高剪断力を使用しなくても単に攪拌することにより水に容易に分散させることができる。これにより沈降に対して安定な水性分散液を得るためには、同じ組成および分子量分布を有するポリエーテルアルコールを用いるウレタン化により製造した技術水準の水分散性ポリイソシアネート混合物の場合と比べて、かなり低いエチレンオキシド単位の全含有量が、ポリエーテルセグメントの所定組成および分子量分布の場合、充分である。従って本発明の方法は、結晶化に関して安定で、ポリエーテルウレタンを含有する現在既知のポリイソシアネート混合物と比べて同じまたはより良好な水分散性を有しながら、より高いイソシアネート基含有量およびより高い官能化により区別される高親水性ポリイソシアネートの製造を可能にする。DE-A-19 822 891 に記載されている少なくとも６０％のアロファネート化度を有するアロファネート変性ポリイソシアネート混合物と比べても、本発明による方法の生成物は、同じポリエーテル含有量を有しながら、なお一層向上した分散性に加えてより高いＮＣＯ含有量という利点を有する。
【００３５】
高いＮＣＯ含有量および官能価を有する化合物における低いエチレンオキシド含有量での際立った分散性は、特に２Ｃ ＰＵＲラッカーにおいて本発明のポリイソシアネート混合物を使用するための利点を構成する。なぜならこのようにして、非常に良好な耐溶剤性および耐薬品性に加えて、親水性基の低含有量の故に特に優れた耐水性を示す高架橋塗膜を得ることができるからである。
【００３６】
乳化の前に、さらなる未親水化ポリイソシアネート、特に上記種類のラッカーポリイソシアネートを、本発明の方法により製造したポリイソシアネート混合物に任意に添加することができる。その量比は、好ましくは、得られるポリイソシアネート混合物が、上記ａ）〜ｃ）の条件に一致するように選択される。その結果、後者が一般に、
（i）本発明に従い親水化変性したポリイソシアネート、および
（ii）例として述べた種類の未変性ポリイソシアネート
の混合物からなるので、得られるポリイソシアネート混合物も同様に、本発明のポリイソシアネート混合物を構成する。
そのような混合物において本発明による方法の生成物は、その後に混合される未親水化ポリイソシアネート部分のための乳化剤の機能を果たす。
【００３７】
本発明のポリイソシアネート混合物は、イソシアネート重付加法によるポリウレタンプラスチックを製造するために有用な初期物質を構成する。
この目的のためにポリイソシアネート混合物を、水に分散させたポリヒドロキシル化合物と組合せる水性二成分系の意味で反応させることができる水性エマルションの形態で、好ましくは使用する。
【００３８】
特に好ましい方法において本発明のポリイソシアネート混合物を、水に溶解または分散させたイソシアネート基と反応することができる基、特にアルコール性ヒドロキシル基を有するラッカー結合剤または結合剤成分のための架橋剤として、そのような結合剤または結合剤成分をベースとする水性塗料剤の使用による塗料の製造において使用する。これに関連して、任意に乳化させた形態の架橋剤を、任意の方法によるまたは二成分スプレーガンを使用することによる塗料剤の加工前に、結合剤または結合剤成分と単純に攪拌することにより組合すことができる。
【００３９】
これに関連するラッカー結合剤またはラッカー結合剤成分として、例えばヒドロキシル基を有し、特に１,０００〜１０,０００の分子量範囲内にある水に溶解または分散させたポリアクリレート（これは、架橋剤としての有機ポリイソシアネートを用いて有用な二成分結合剤を構成する）、またはポリエステル化学およびアルキド樹脂化学から知られている種類の、任意にウレタン変性されたヒドロキシル基を有する水分散化ポリエステル樹脂、を挙げることができる。基本的に本発明のポリイソシアネート混合物のための反応相手として適当なものは、イソシアネートと反応する基を有する水に溶解または分散させたあらゆる結合剤である。これらはまた、例えばウレタンまたは尿素基中に存在する活性水素原子の故にポリイソシアネートと架橋することができる、水に分散させたポリウレタンまたはポリ尿素を含む。
【００４０】
本発明に従う水性ラッカー結合剤用架橋成分としての使用の場合、本発明のポリイソシアネート混合物を、ＮＣＯ基対ＮＣＯ基と反応できる基（特にアルコール性ヒドロキシル基）の当量比０.５：１〜２：１に一致する量で一般に使用する。
本発明のポリイソシアネート混合物を、全く特別な性質を達成するために、例えば接着性を向上させる目的の添加剤として、付随量で非官能化水性ラッカー結合剤に任意に混合することもできる。
【００４１】
本発明のポリイソシアネート混合物を、当然、ポリウレタン化学から既知のブロック剤を用いるブロック化形態で、上記水性ラッカー結合剤またはラッカー結合剤成分と組合せて水性一成分ＰＵＲ焼付け系の意味で使用することもできる。適当なブロック剤は、例えばジエチルマロネート、アセト酢酸エステル、アセトンオキシム、ブタノンオキシム、ε-カプロラクタム、３,５-ジメチルピラゾール、１,２,４-トリアゾ-ル、ジメチル-１,２,４-トリアゾ-ル、イミダゾールまたはこれらブロック剤の任意混合物である。
【００４２】
本発明のポリイソシアネート混合物を用いて配合される水性塗料のための下面として、任意の基材が考えられる。それらは、例えば金属、木材、ガラス、石材、セラミック物質、コンクリート、硬質および軟質プラスチック、織物、皮革並びに紙であり、これらを、塗布前に通常のプライマーで任意に準備することもできる。
一般に、本発明のポリイソシアネート混合物を用いて配合され、ラッカー産業において通常の補助物質および添加剤、例えば流動調節剤、着色顔料、フィラー、艶消剤または乳化剤を任意に組み込むことができる水性塗料剤は、室温で乾燥する場合、既に良好なラッカー特性を保持する。
しかしながらそれらを、当然、高温での強制条件下または２６０℃までの温度での焼付けにより乾燥させることもできる。
【００４３】
本発明のポリイソシアネート混合物を水性ポリウレタンラッカーのための架橋成分として使用する結果として、均一で特に微細粒子分散を水性ラッカー結合剤中で可能にするそれらの水への際立った乳化性の故に、特に高い表面グロスおよび高い透明性を有する際立った光学特性を持つ塗膜が生ずる。
水性２Ｃ ＰＵＲラッカー用架橋成分としての好ましい使用に加えて、本発明のポリイソシアネート混合物は、水性分散接着剤、皮革および織物用塗料若しくは織物用印刷ペーストのための架橋剤として、ＡＯＸフリー紙製造補助物として、または鉱物建築用物質、例えばコンクリート組成物若しくはモルタル組成物のための添加剤として際立って好適である。
【００４４】
本発明およびその好ましい実施態様は、以下のとおりである。
［１］  脂肪族、脂環式、芳香脂肪族および／または芳香族ジイソシアネートを含み、
ａ）平均イソシアネート官能価少なくとも２.０、
ｂ）イソシアネート基含有量（ＮＣＯ、分子量＝４２として計算）５.０〜２５.０質量％、および
ｃ）ポリエーテル鎖中に結合しているエチレンオキシド単位含有量（Ｃ2Ｈ4Ｏ、分子量＝４４として計算）２〜５０質量％
を有し、それによりポリエーテル鎖が、統計平均で５〜３５個のエチレンオキシド単位を有する水分散性ポリイソシアネート混合物であって、
ポリエーテル鎖が、各場合に２０〜５９ｍｏｌ％の割合でアロファネート基を介して、少なくとも２つのジイソシアネートからそれぞれ合成された２つのポリイソシアネート分子と結合していることを特徴とする水分散性ポリイソシアネート混合物。
［２］  脂肪族および／または脂環式ジイソシアネートを含み、
ａ）平均イソシアネート官能価２.２〜９.９、
ｂ）イソシアネート基含有量（ＮＣＯ、分子量＝４２として計算）６.０〜２３.０質量％、および
ｃ）ポリエーテル鎖中に結合しているエチレンオキシド単位含有量（Ｃ2Ｈ4Ｏ、分子量＝４４として計算）５〜４０質量％
を有し、それによりポリエーテル鎖が、統計平均で７〜３０個のエチレンオキシド単位を有する水分散性ポリイソシアネート混合物であって、
ポリエーテル鎖が、各場合に２０〜５９ｍｏｌ％の割合でアロファネート基を介して、少なくとも２つのジイソシアネートからそれぞれ合成された２つのポリイソシアネート分子と結合していることを特徴とする水分散性ポリイソシアネート混合物。
［３］  ポリエーテル鎖が、２０〜５９ｍｏｌ％の割合でアロファネート基を介して、それぞれ２つのイソシアヌレート基を有するポリイソシアネート分子と結合していることを特徴とする上記［１］に記載の水分散性ポリイソシアネート混合物。
［４］  ポリエーテル鎖が、２５〜５９ｍｏｌ％の割合でアロファネート基を介して、それぞれ２つのイソシアヌレート基を有し、もっぱら脂肪族的および／または脂環式的に結合しているイソシアネート基を有するポリイソシアネート分子と結合していることを特徴とする上記［１］に記載の水分散性ポリイソシアネート混合物。
［５］  上記［１］に記載の水分散性ポリイソシアネート混合物の製造方法であって、
ＮＣＯ／ＯＨ当量比６：１〜４００：１を維持し、ＮＣＯ／ＯＨ反応により最初に形成したウレタン基の２０〜５９％を反応させ続けてアロファネート基を形成させるようにして、それにより他の点において、下記初期化合物の種類および量比を、得られる転化生成物が上記［１］に記載の条件に一致するように選択して、
Ａ）平均官能価２.０〜５.０、脂肪族的、脂環式的、芳香脂肪族的および／または芳香族的に結合しているイソシアネート基の含有量（ＮＣＯ、分子量＝４２として計算）８.０〜２７.０質量％およびモノマージイソシアネート含有量１質量％未満を有するポリイソシアネート成分、および
Ｂ）統計平均で５〜３５個のエチレンオキシド単位を有する一価ポリアルキレンオキシドポリエーテルアルコール
を相互に反応させることを特徴とする方法。
［６］  ＮＣＯ／ＯＨ当量比８：１〜１４０：１を維持し、ＮＣＯ／ＯＨ反応により最初に形成したウレタン基の２０〜５９％を反応させ続けてアロファネート基を形成させるようにして、それにより他の点において、下記初期化合物の種類および量比を、得られる転化生成物が上記［１］に記載の条件に一致するように選択して、
Ａ）平均官能価２.３〜４.５、脂肪族的および／または脂環式的に結合しているイソシアネート基の含有量（ＮＣＯ、分子量＝４２として計算）１４.０〜２４.０質量％およびモノマージイソシアネート含有量０.５質量％未満を有するポリイソシアネート成分、および
Ｂ）統計平均で７〜３０個のエチレンオキシド単位を有する一価ポリアルキレンオキシドポリエーテルアルコール
を相互に反応させることを特徴とする上記［５］に記載の方法。
［７］  ポリイソシアネート成分Ａ）として、イソシアヌレート基を有し、１,６-ジイソシアナトヘキサン、１-イソシアナト-３,３,５-トリメチル-５-イソシアナトメチルシクロヘキサンおよび／または４,４'-ジイソシアナトジシクロヘキシルメタンをベースとするポリイソシアネートを使用することを特徴とする上記［５］に記載の方法。
［８］  転化を、アロファネート基の形成を促進する触媒の存在下で行うことを特徴とする上記［５］に記載の方法。
［９］  有機亜鉛化合物を、アロファネート化触媒として使用することを特徴とする上記［８］に記載の方法。
［１０］  ｎ-オクタン酸亜鉛(II)、２-エチル-１-ヘキサン酸亜鉛(II)および／またはステアリン酸亜鉛(II)を、アロファネート化触媒として使用することを特徴とする上記［８］に記載の方法。
［１１］  ポリウレタンプラスチックの製造における初期成分としての上記［１］に記載のポリイソシアネート混合物の使用。
［１２］  水溶性または水分散性ラッカー結合剤またはラッカー結合剤成分のための架橋成分としての、該結合剤または結合剤成分をベースとする水性塗料を使用することによる塗料の製造における上記［１］に記載のポリイソシアネート混合物の使用。
以下の実施例により、本発明を説明する。表現「アロファネート化度」は、ポリエーテルアルコールおよびポリイソシアネートから形成され、アロファネート基に転化されたウレタン基の割合（ＮＣＯ含有量から計算することができる）を示す。全ての他の割合の数字は、質量に関する。
【００４５】
（実施例）
実施例１
イソシアヌレート基を有し、１,６-ジイソシアナトヘキサン（ＨＤＩ）をベースとし、ＮＣＯ含有量２１.７％、平均ＮＣＯ官能価３.５（ＧＰＣによる）、モノマーＨＤＩ含有量０.１％および粘度３,０００ｍＰａｓ（２３℃）を有するポリイソシアネート８５０ｇ（４.３９当量）を、乾燥窒素下で１００℃にし、攪拌に付して、３０分以内で、メタノールから出発して平均分子量５００を有する単官能性ポリエーテルオキシドポリエーテル１５０ｇ（０.３０当量）に添加し（ＮＣＯ／ＯＨ当量比１４.６：１に相当する）、次いでこの温度でさらに、約２時間後に混合物のＮＣＯ含有量が、完全ウレタン化に相当する１７.２％の値に低下するまで攪拌する。アロファネート化反応を、２-エチル-１-ヘキサン酸亜鉛(II)０.０１ｇを添加することにより開始させる。該方法における反応混合物の温度は、反応放出熱の故に１０３℃に上昇する。反応進行を、ＮＣＯ滴定により追跡する。ＮＣＯ含有量１６.７％に達した後に反応を、ベンゾイルクロリド０.０１ｇを添加することにより停止させ、反応混合物を室温に冷却する。実質的に無色透明な本発明のポリイソシアネート混合物は、以下の特性データを有する：
不揮発分              ：１００％
ＮＣＯ含有量          ：１６.６％
ＮＣＯ官能価          ：３.６
粘度（２３℃）        ：６,３００ｍＰａｓ
エチレンオキシド含有量：１４.０％
アロファネート化度    ：４６％
【００４６】
実施例２
イソシアヌレート基を有し、ＨＤＩをベースとする実施例１に記載したポリイソシアネート８５０ｇ（４.３９当量）を、乾燥窒素下で１００℃にし、攪拌に付して、３０分以内で実施例１に記載したポリエーテルアルコール１５０ｇ（０.３０当量）に添加し（ＮＣＯ／ＯＨ当量比１４.６：１に相当する）、次いでこの温度でさらに、約２時間後に混合物のＮＣＯ含有量が、完全ウレタン化に相当する１７.２％の値に低下するまで攪拌する。アロファネート化反応を、２-エチル-１-ヘキサン酸亜鉛(II)０.０１ｇを添加することにより開始させる。該方法における反応混合物の温度は、反応放出熱の故に１０５℃に上昇する。反応進行を、ＮＣＯ滴定により追跡する。ＮＣＯ含有量１６.９％に達した後に反応を、ベンゾイルクロリド０.０１ｇを添加することにより停止させ、反応混合物を室温に冷却する。実質的に無色透明な本発明のポリイソシアネート混合物は、以下の特性データを有する：
不揮発分              ：１００％
ＮＣＯ含有量          ：１６.８％
ＮＣＯ官能価          ：３.５
粘度（２３℃）        ：４,８００ｍＰａｓ
エチレンオキシド含有量：１４.０％
アロファネート化度    ：３１％
【００４７】
実施例３
イソシアヌレート基を有し、ＨＤＩをベースとし、ＮＣＯ含有量２３.２％、平均ＮＣＯ官能価３.２（ＧＰＣによる）、モノマーＨＤＩ含有量０.２％および粘度１,２００ｍＰａｓ（２３℃）を有するポリイソシアネート８３０ｇ（４.５８当量）を、乾燥窒素下で１００℃にし、攪拌に付して、３０分以内で、メタノールから出発して平均分子量３５０を有する単官能性ポリエーテルオキシドポリエーテル１７０ｇ（０.４９当量）に添加し（ＮＣＯ／ＯＨ当量比９.３：１に相当する）、次いでこの温度でさらに、約２時間後に混合物のＮＣＯ含有量が、完全ウレタン化に相当する１７.２％の値に低下するまで攪拌する。アロファネート化反応を、２-エチル-１-ヘキサン酸亜鉛(II)０.０１ｇを添加することにより開始させる。該方法における反応混合物の温度は、反応放出熱の故に１０８℃に上昇する。反応進行を、ＮＣＯ滴定により追跡する。ＮＣＯ含有量１６.５％に達した後に反応を、ベンゾイルクロリド０.０１ｇを添加することにより停止させ、反応混合物を室温に冷却する。実質的に無色透明な本発明のポリイソシアネート混合物は、以下の特性データを有する：
不揮発分              ：１００％
ＮＣＯ含有量          ：１６.３％
ＮＣＯ官能価          ：３.２
粘度（２３℃）        ：２,４００ｍＰａｓ
エチレンオキシド含有量：１５.４％
アロファネート化度    ：４３％
【００４８】
実施例４（DE-A-19 822 891 による比較）
イソシアヌレート基を有し、ＨＤＩをベースとする実施例１に記載したポリイソシアネート８５０ｇ（４.３９当量）を、乾燥窒素下で１００℃にし、攪拌に付して、３０分以内で実施例１に記載したポリエーテルアルコール１５０ｇ（０.３０当量）に添加し、次いでこの温度でさらに、約２時間後に混合物のＮＣＯ含有量が、完全ウレタン化に相当する１７.２％の値に低下するまで攪拌する。アロファネート化反応を、２-エチル-１-ヘキサン酸亜鉛(II)０.０１ｇを添加することにより開始させる。該方法における反応混合物の温度は、反応放出熱の故に１０４℃に上昇する。触媒添加後約３０分で発熱反応が静まった後、反応をベンゾイルクロリド０.０１ｇを添加することにより停止させ、反応混合物を室温に冷却する。実質的に無色透明なポリイソシアネート混合物は、以下の特性データを有する：
不揮発分              ：１００％
ＮＣＯ含有量          ：１６.０％
ＮＣＯ官能価          ：３.９
粘度（２３℃）        ：７,４００ｍＰａｓ
エチレンオキシド含有量：１４.０％
アロファネート化度    ：９２％
【００４９】
実施例５（EP-A-0 206 059 による比較）
イソシアヌレート基を有し、ＨＤＩをベースとする実施例１に記載したポリイソシアネート８５０ｇ（４.３９当量）を、乾燥窒素下で１００℃にし、攪拌に付して、３０分以内で実施例１に記載したポリエーテルアルコール１５０ｇ（０.３０当量）に添加し、この温度でさらに、約２時間後に混合物のＮＣＯ含有量が、完全ウレタン化に相当する１７.２％の値に低下するまで攪拌する。室温に冷却した後に無色透明なポリイソシアネート混合物は、以下の特性データを有する：
不揮発分              ：１００％
ＮＣＯ含有量          ：１７.２％
ＮＣＯ官能価          ：３.３
粘度（２３℃）        ：３,６００ｍＰａｓ
エチレンオキシド含有量：１４.０％
アロファネート化度    ：０％
【００５０】
実施例６（EP-A-0 206 059 による比較）
イソシアヌレート基を有し、ＨＤＩをベースとする実施例１に記載したポリイソシアネート８００ｇ（４.１３当量）を、乾燥窒素下で１００℃にし、攪拌に付して、３０分以内で実施例１に記載したポリエーテルアルコール２００ｇ（０.４０当量）に添加し、この温度でさらに、約２時間後に混合物のＮＣＯ含有量が、完全ウレタン化に相当する１５.７％の値に低下するまで攪拌する。室温に冷却した後に無色透明なポリイソシアネート混合物は、以下の特性データを有する：
不揮発分              ：１００％
ＮＣＯ含有量          ：１５.７％
ＮＣＯ官能価          ：３.２
粘度（２３℃）        ：３,７００ｍＰａｓ
エチレンオキシド含有量：１８.７％
アロファネート化度    ：０％
【００５１】
実施例７（DE-A-19 822 891 による比較）
イソシアヌレート基を有し、ＨＤＩをベースとする実施例３に記載したポリイソシアネート８５０ｇ（４.５８当量）を、乾燥窒素下で１００℃にし、攪拌に付して、３０分以内で実施例３に記載したポリエーテルアルコール１７０ｇ（０.４９当量）に添加し、次いでこの温度でさらに、約２時間後に混合物のＮＣＯ含有量が、完全ウレタン化に相当する１７.２％の値に低下するまで攪拌する。アロファネート化反応を、２-エチル-１-ヘキサン酸亜鉛(II)０.０１ｇを添加することにより開始させる。該方法における反応混合物の温度は、反応放出熱の故に１０８℃に上昇する。触媒添加後約２０分で発熱反応が静まった後、反応をベンゾイルクロリド０.０１ｇを添加することにより停止させ、反応混合物を室温に冷却する。無色透明なポリイソシアネート混合物は、以下の特性データを有する：
不揮発分              ：１００％
ＮＣＯ含有量          ：１５.２％
ＮＣＯ官能価          ：３.８
粘度（２３℃）        ：２,９００ｍＰａｓ
エチレンオキシド含有量：１５.４％
アロファネート化度    ：９５％
【００５２】
実施例８（EP-A-0 540 985 による比較）
イソシアヌレート基を有し、ＨＤＩをベースとする実施例３に記載したポリイソシアネート８３０ｇ（４.５８当量）を、乾燥窒素下で１００℃にし、攪拌に付して、３０分以内で実施例３に記載したポリエーテルアルコール１７０ｇ（０.４９当量）に添加し、次いでこの温度でさらに、約２時間後に混合物のＮＣＯ含有量が、完全ウレタン化に相当する１７.２％の値に低下するまで攪拌する。室温に冷却した後に無色透明なポリイソシアネート混合物は、以下の特性データを有する：
不揮発分              ：１００％
ＮＣＯ含有量          ：１７.２％
ＮＣＯ官能価          ：２.９
粘度（２３℃）        ：１,６００ｍＰａｓ
エチレンオキシド含有量：１５.４％
アロファネート化度    ：０％
【００５３】
実施例９（エマルションの製造）
各場合に実施例１、２および３からの本発明のポリイソシアネート混合物並びに実施例４、５、６および７からの参照ポリイソシアネート２８ｇを、各場合に１-メトキシプロピル-２-アセテート１２ｇで希釈し、三角フラスコ内の脱イオン水１００ｇに添加し、次いで各場合マグネチックスターラーを用いて９００ｒｐｍで１分間攪拌した。異なるポリイソシアネート混合物の分散性の測定として、形成したエマルションの平均粒度を Malvern Instruments 製「Zetasizer」装置を使用して測定した。以下の表に、得られた値を示す。
【００５４】
【表１】
0004695320.tif 000003
【００５５】
比較により以下のことが示される。同じグロス組成を有し、より高いアロファネート化度を有する DE-A-19 822 891 に従い製造したポリイソシアネート混合物（実施例４および７）、および同じグロス組成を有し、ポリエーテル鎖がもっぱらウレタン結合を介してのみポリイソシアネートと結合している EP-A-0 206 059（実施例５）および EP-A-0 540 985（実施例８）の教示により製造したポリイソシアネート混合物と比較して、本発明に従い製造したポリイソシアネート混合物（実施例１、２および３）は、明らかにより良好な分散性を示す。同様に良好な分散性を得るために、EP-A-0 206 059 によるポリウレタン変性ポリイソシアネート混合物（実施例６）は、本発明のポリイソシアネート混合物（実施例１および２）と比べて、かなり高いエチレンオキシド単位の全含有量を必要とする。
【００５６】
実施例１０（使用）
不揮発分４３％およびＯＨ含有量２.５％（固体樹脂に関する）を有し、実質的に４８.０％のメチルメタクリレート、２７.４％のｎ-ブチルアクリレート、２１.６％のヒドロキシ-Ｃ3-アルキルメタクリレート（プロピレンオキシドのメタクリル酸への付加生成物）および３.０％のアクリル酸からなる水性補助溶媒無含有ヒドロキシ官能性ポリアクリレート分散液１００質量部を、市販脱泡剤（Foamaster(商標) TCX、Henkel）０.５質量部と混合した。この投入物へ、実施例１からの本発明のポリイソシアネート１６.０質量部を添加し（イソシアネート基対アルコール性ヒドロキシル基の当量比１：１に相当する）、混合物を、強度に攪拌（２,０００ｒｐｍ）することにより均一化させた。次いで不揮発分を、水を添加することにより４０％に調節した。
【００５７】
比較のために同じ方法に従って、各場合に上記ヒドロキシ官能性ポリアクリレート分散液１００質量部、および実施例４からの DE-A-198 22 891 によるポリイソシアネート１６.６質量部、および実施例５からの EP-A-0 206 059 によるポリイソシアネート１５.５質量部（各場合、イソシアネート基対アルコール性ヒドロキシル基の当量比１：１に相当する）から、透明ラッカーを製造した。
即用投入物の加工時間は、全ての場合で３時間に達した。ラッカーを、ガラス板上に未乾燥膜厚１５０μｍ（乾燥時約６０μｍ）で適用し、空気に１５分間暴露した後に強制条件下（３０分／６０℃）で乾燥した。以下の特性を有するラッカーフィルムが得られた：
【００５８】
【表２】
0004695320.tif 000004
【００５９】
比較することにより以下のことが示される。本発明に従い製造したポリイソシアネート混合物（実施例１）を用いると、より高いアロファネート化度を有する DE-A-19 822 891 によるポリイソシアネート混合物（実施例４）を使用して製造したラッカーフィルムと比べて、より良好な乳化性が原因であるより低いヘーズによって区別される塗膜、および EP-A-0 206 059 によるポリイソシアネート混合物（実施例５）を使用して得られたラッカーフィルムと比べて、かなり高い耐溶剤性および耐水性もさらに示す塗膜が得られる。